(57)【特許請求の範囲】
【請求項１】
アスファルトにバインダーが添加されたアスファルトモルタルに、粗骨材と細骨材とが含まれている舗装材において、
前記粗骨材は１．２ｍｍのふるいを通過せず20ｍｍのふるいを通過する粗骨材からなり、前記細骨材は２．５ｍｍのふるいを通過し０．６ｍｍの加積通過百分率は６０質量％以上のチャート砂からなることを特徴とする舗装材。
【請求項２】
前記チャート砂の０．６ｍｍの加積通過百分率は６５質量％以上であることを特徴とする請求項１記載の舗装材。
【請求項３】
前記チャート砂は二酸化ケイ素の含有量が85質量％以上であって、熱伝導率が５〜１０Ｗ／ｍ・ｋであることを特徴とする請求項１又は２に記載の舗装材。
【請求項４】
前記バインダーは高分子改質瀝青を含有することを特徴とする請求項1乃至３のいずれか１項記載の舗装材。
【請求項５】
前記粗骨材は、チャート及び珪石からなることを特徴とする請求項1乃至４のいずれか１項記載の舗装材。
【請求項６】
請求項1乃至５のいずれか１項記載の舗装材を用いた舗装体。
【請求項７】
表層が白色無機顔料を０．１〜３．０質量％含むことを特徴とする請求項６項記載の舗装体。
【発明の詳細な説明】
【技術分野】
【０００１】
本発明は、舗装体及びそれに用いる舗装材に関し、さらに詳しくは、従来あまり利用されていなかったチャートを骨材として用い、動的安定度及び熱伝導率に優れた舗装体及び舗装材に関する。
【背景技術】
【０００２】
舗装体において、粗骨材同士がかみ合うように骨格を形成し、その隙間をアスファルトモルタルで埋める構造の舗装体が知られている。アスファルトモルタルはアスファルトにバインダー及び各種添加剤が添加されてなり、粗骨材間の間隙は砂分やフィラーで充填される。このような舗装体は、耐久性があり、水透過性も低いという特長がある。このため、道路の表層や基層等に広く普及している。
【０００３】
舗装体に用いられるアスファルトは、一般に暗色である。このため、日射により表層からエネルギーを吸収しやすく、夏期においては舗装の表面温度が60℃以上になることもある。このため、舗装体の表層のアスファルトが可塑化し、轍掘れが顕著となり、交通荷重への耐久性低下の原因となることもある。特に都会ではヒートアイランド現象による気温の上昇も加わり、交通荷重への耐久性低下傾向がさらに促進されるという問題を生じていいる。
【０００４】
上記問題を解決するため、舗装体の表面温度を水によって下げることが行われている。例えば、導水管路を舗装体に設け、これに冷却用水を流すことにより、車道に供給された熱を吸収するとともに、こうして得られる温水を利用するというシステム（いわゆる地中熱利用システム）や、水の気化熱として排出するシステム（いわゆる保水性舗装）等である。しかし、これらのシステムには、建設に多額の費用がかかり、特殊な地質的前提条件も必要とする。このため、広く普及するには至っていない。
【０００５】
また、舗装体の表面に近赤外線を高反射する特殊な塗装で表面処理を施す、遮熱性舗装の提案もなされている。しかし、このような遮熱性舗装は、交通負荷のもとでは耐摩耗性が乏しいという問題を有している。
【０００６】
さらに、車道表層に８〜１０ｍｍ厚の骨材を被着するというチッピング舗装において、チッピングの骨材に明色骨材を用い、これによって日射光の反射率を高めることも知られている。しかし、チッピング舗装では伝熱が小さくなり、また下側層との付着結合が不十分となり易く、下側層との剛性差が大きいため剥離しやすいという問題がある。
【０００７】
このため、舗装体の表層中に明色骨材を入れ、舗装体への入射光エネルギーに対する反射光エネルギーの比率（すなわちアルベド数）を高めることにより、舗装体の吸熱を少なくしようという、いわゆる明色骨材舗装の提案がなされている（例えば特許文献１、２）。このような舗装体であれば、骨材単価は高いが、総合建設費用はそれほど高騰化することはなく、舗装の表面温度の高温化を防ぎ、ひいては舗装体の耐久性を高めることができる。
【０００８】
以上は、舗装体に熱を入れ難くするというアイデアに基づいたものであるが、これらとは異なり舗装の骨材に熱伝導の良い材料を使用し熱拡散を向上させるというアイデアも知られている（非特許文献１）。しかし、これらは、冬季の融雪舗装が主目的で夏季の舗装には実用的なものではなかった。（特許文献３）
【０００９】
こうした中、舗装体の轍掘れを低減する舗装体として骨材の粒度分布を連続粒度からギャップ粒度としたＳＭＡ舗装体が海外から紹介された。こうしたＳＭＡ舗装体を明色化したり、更に高熱伝導性を有する骨材を使用することにより、舗装体全体が保熱せず、夏期にも表面温度の上昇を少なくし轍掘れを低減する舗装体が提案された（特許文献４）。
【先行技術文献】
【特許文献】
【００１０】
【特許文献１】特開２００３−２１３６０９号公報
【特許文献２】特開平８−９１８９２号公報
【特許文献３】特開２００２−３６３９０９号公報、
【特許文献４】特開２００６−３７７０２号公報
【非特許文献１】環境と舗装技術：中村俊行、ASPHALT、Vol37.No.180、1994
【発明の開示】
【発明が解決しようとする課題】
【００１１】
しかし、上記明色骨材舗装においては、重交通へ対応可能な動的安定度を得るためには明色骨材の種類も限られていた。例えば、石英（欧州産珪岩、インド産珪岩、日本産珪岩など）、明色花崗岩、明色花崗閃緑岩、焼結明色骨材などである。これらの明色骨材を使えば、重交通への対応可能な動的安定度を確保することができる。しかし、これらの明色骨材は、明色舗装にはなるものの夏季温度抑制効果が十分出でなく、本邦においては高価であったり、産出量が少なかったりして実用的とはいえず、日本で広く普及するには至っていなかった。
また、上記日特許文献４に記載のＳＭＡ舗装体では、使用骨材が結晶質石英であり、わが国には産出量が少なく実用化は困難であった。また、アスファルトの骨材に対する付着性が普通骨材と比較して悪いため、セルロースなどの繊維の添加するものの動的安定度が低くなるという欠点もあった。
【００１２】
本発明は、上記従来の実情に鑑みてなされたものであり、動的安定度及び熱伝導率に優れた舗装体を安価に提供することを解決すべき課題としている。
【課題を解決するための手段】
【００１３】
本発明者は、上記問題を解決するための手段として、舗装体の骨材にチャートを用いることを検討した。チャートはＳｉＯ２からなり、成分的にはケイ砂や珪岩と同様であるが、ケイ砂や珪岩が結晶質であるのに対し、チャートは非晶質を含む微結晶質あるいは潜晶質である点で異なっている。日本においては採掘できる珪岩や石英よりもチャートの方がはるかに多くの埋蔵量を有しており、その多くが未利用資源とされている。このチャートを利用することができれば、安価な高熱伝導性骨材となる。しかも、発明者の試験結果によれば、微結晶質あるいは潜晶質であるチャートは結晶質である珪岩よりも高い熱伝導率を有しており、これを高熱伝導性骨材として舗装体に用いれば、舗装の表面の熱を迅速に逃がすことができ、アスファルトの可塑化を防止することができるはずである。
【００１４】
ところが、発明者の試験結果によると、チャートからなる岩石を細骨材とした場合、これを粗骨材とＪＩＳ Ａ 5001のスクリーニングス粒度基準内でどのような割合に混ぜてみても、重交通に対しても充分な動的安定性を得ることはできないことが分かった。このため、さらに鋭意研究を行った結果、重交通に対しても充分な動的安定性を得るためには、従来の舗装体において技術指針とされていたＪＩＳ Ａ 5001のスクリーニングス粒度の基準から大きく外れ、チャート細骨材の粒度をさらに２．５ｍｍのふるいを通過させ０．6ｍｍ粒分を基準粒度より多くするような細い粒度に調製することが必要であるという、従来の技術からは考えられない予想外の事実を見出し、本発明を完成するに至った。
【００１５】
すなわち、本発明の舗装材は、アスファルトにバインダーが添加されたアスファルトモルタルに、粗骨材と細骨材とが含まれている舗装材において、
前記粗骨材は１．２ｍｍのふるいを通過せず20ｍｍのふるいを通過する粗骨材からなり、前記細骨材は２．５ｍｍのふるいを通過し０．６ｍｍの加積通過百分率は６０質量％以上のチャート砂からなることを特徴とする。
【００１６】
本発明の舗装材では、粗骨材として１．２ｍｍ（好ましくは１．２ｍｍ）のふるいを通過せず２０ｍｍ（好ましくは１３ｍｍ）のふるいを通過するものを用いる。また、細骨材としては２．５ｍｍのふるいを通過し、０．６ｍｍの加積通過百分率は６０質量％以上のチャート砂を用いる。特に好ましいのは、０．６ｍｍの加積通過百分率が６５質量％以上のチャート砂のである。このようなチャート砂を得るためには、チャート岩石を通常砕石に用いられるジョークララッシャーによって砕いたのでは歩留まりが悪くて実用的ではないため、インパクイトクラッシャやロッドミル等の粉砕機を用いて細かくしたチャート砂を添加することが好ましい。本発明者らの試験結果によれば、このような特別な組み合わせの粗骨材及びチャート砂を採用することにより、重交通に対しても充分な動的安定性を得ることができる。なお、本明細書及び特許請求の範囲において記載する、ふるいの呼び寸法は、ＪＩＳ  Ｚ  ８８０１に規定する網ふるいの寸法のことをいう。
【００１７】
また、本発明の舗装材では、細骨材として埋蔵量が豊富で骨材としてあまり利用されていないチャート砂を用いるため、安価に製造することができる。さらに、チャートは熱伝導率が高く、舗装体表層の熱を迅速に逃がすことができる。また、チャートの表面色は明色のものが多いため、さらに明色化を高くするには明色フィラーの添加量を少なく出来、舗装体のアルベド数が高くなり、吸熱を少なくすることができる。
【００１８】
したがって、本発明の舗装材によれば、動的安定度及び熱伝導率に優れた舗装体を安価に提供することができる。
【００１９】
前記チャート砂は二酸化ケイ素の含有量が85質量％以上であって、熱伝導率が５〜１０Ｗ／ｍ・ｋであることが好ましい。二酸化ケイ素の含有量が85質量％以上であれば、明度が高くなることからアルベド数も大きくなる。また熱伝導率が５〜１０Ｗ／ｍ・ｋであれば、舗装体の表面から内部への伝熱が大きくなり、表面が高温化し難くなる。
【００２０】
さらに、前記バインダーは高分子改質瀝青を含有することが好ましい。一般的に骨材中に酸性成分であるＳｉＯ２分が多くなるとアスファルトとの付着性が悪くなる。こうしたＳｉＯ２分の多い骨材をアスファルト混合物に使用すると、雨水や繰り返し荷重によってアスファルトが剥離を起こし舗装の破壊に至る。このため、通常ＳｉＯ２分が多い骨材はアスファルト舗装用骨材としては好ましくないことが知られている。ＳｉＯ２分が多い骨材であるチャート骨材を使用する場合は、付着性を改善する添加材の添加が好ましい。本発明者らの試験結果によれば、重量交通にも耐えられ付着性を向上させる添加材として特に好ましいのはポリマー改質II型相当以上の高分子改質瀝青である。
【００２１】
また、粗骨材にはチャート及び珪石を用いることができる。こうであれば、さらに熱伝導率に優れた舗装体とすることができる。また、チャートは、未利用資源の資源化にもつながり、舗装材を安価に提供することもできる。
【００２２】
本発明の舗装材を用いて動的安定度及び熱伝導率に優れた舗装体を建設することができる。
【００２３】
また、本発明の舗装体では、表層が白色無機顔料を０．１〜３．０質量％含むことが好ましく、さらに好ましのは０．５〜２．５質量％である。白色無機顔料を０．１質量％以上添加することにより、舗装体表面のアルベド数が大きくなり、舗装体への吸熱も小さくなる。ただし、白色無機顔料が３．０質量％を超えると、白色無機顔料とアスファルトモルタルとの密着性が悪いことから、動的安定度が低下するおそれがある。白色無機顔料としては、例えば二酸化チタンを用いることができる。
【図面の簡単な説明】
【００２４】
【図１】材料粒度と加積通過百分率との関係を示すグラフである。
【図２】細骨材0.6ｍｍ以下の質量％とＤＳ値との関係を示すグラフである。
【発明を実施するための形態】
【００２５】
＜アスファルト＞
本発明の舗装体に用いるアスファルトについて、特に限定はないが、石油アスファルト、改質アスファルト、明色アスファルト、明色改質アスファルト等を用いることができる。
【００２６】
また、バインダーとしては、例えばプラント添加型アスファルトに添加する樹脂バインダーを使用することができる。一般にアスファルト混合物はバッチ毎に練るパグミルミキサー、連続ミキサーにて、全ての材料が同時混合される。バインダーの添加により、アスファルト混合物の特性を調整することができ、これによりチャート粗骨材やチャート砂等との結合力を高め付着性の向上を図り、施工作業性を向上させたりすることができる。
【００２７】
＜骨  材＞
一方、骨材としては、チャート等からなる粗骨材及びチャート砂を用いる。チャートの色は様々なものが知られているが、舗装体のアルベルト数を高めて吸熱を少なくするために、白色のものが好ましい。
チャートとその他の骨材の熱伝導率の測定結果を表１に示す。この表から、チャートは、砂岩や石灰岩や花崗岩よりも熱伝導率が高く、さらには、同じＳｉＯ２を主成分とする珪石よりも熱伝導率が高いことが分かる。このため、チャートを舗装体の骨材に用いた場合、表面の熱が内部に拡散しやすいことが分かる。
【００２８】
【表１】
0005409195.tif 000002
【００２９】
粗骨材は、岩石をジョークラッシャーなどの砕石機にかけて粉砕した後、ふるいにかけ、１．２ｍｍ（好ましくは５ｍｍ）のふるいを通過せず20ｍｍ（好ましくは１３ｍｍ）のふるいを通過する区分を用いる。粗骨材が１．２ｍｍのふるいを通過するものでは、骨材かみ合わせ強度が小さくなるため不適である。また、粗骨材が２０ｍｍのふるいを通過しない大きな粒子径のものでは、薄い厚みの舗装体の施工において、骨材が表面に突出してに施工不良となるためである。
【００３０】
一方、チャート砂は、２．５ｍｍのふるいを通過する区分を用いる。さらには、０．６ｍｍの加積通過百分率は６０％以上のチャートからなることが必要である。このような細かい粒子径の割合が多いチャート砂は、通常のジョークラッシャーで粉砕した区分から得るのは歩留まりが悪くなるため、もっと細かい粒子径に粉砕するのにふさわしい粉砕機（例えば、インパクイトクラッシャやロッドミルなど）を用いて粉砕して得られた細かいチャート砂を混合して調製することが好ましい。このようにしてチャート砂を調製すれば、原料となるチャート岩石からの歩留まりが向上する。
【００３１】
＜舗装材の調製＞
粗骨材とチャート砂とを所定の割合となるように、アスファルトモルタル（例えば明色アスファルト改質剤と石粉と顔料の混合物）に加え混合することにより、舗装材を調製することができる。混合の方法としては、特に限定はないが、例えばパグミルミキサーなどを用いることができる。
【００３２】
＜舗装体の施工方法＞
上記のようにして得た舗装材をフィニッシャーで敷均し、ローラー転圧（マカダムローラー、タイヤローラー）することにより、舗装体とすることができる。
【００３３】
以下、本発明の舗装体をさらに具体化した実施例について、比較例と比較しつつ説明する
【００３４】
＜実施例１＞
実施例１では、以下のようにして舗装材を調製した
（粗骨材）
福井県南条郡越前町地区産の珪石をジョークラッシャーで粉砕し、篩い分けして５ｍｍ以上13ｍｍ未満の区分を粗骨材とした。
（チャート砂）
チャート（二酸化ケイ素の含有量：85.5〜92.6質量％、熱伝導率：8.25Ｗ／ｍ・ｋ）をジョークラッシャーで粉砕し、篩い分けして得た２．５ｍｍ未満の区分をクラッシャー粉として採取した。そして、そのクラッシャー粉をインパクトクラッシャーで破砕することによりさらに細かくしてチャート砂とした。このチャート砂の加積通過百分率をJIS A 1102骨材のふるい分け試験方法よって測定した結果、図１に示すように、０．６ｍｍの加積通過百分率が６５．７％であった。
【００３５】
（舗装材の調製）
180℃以上に加熱された上記粗骨材610ｋｇ及び上記チャート砂330ｋｇを用意し、さらに石粉４．０重量％（40ｋｇ）及び白色無機顔料としての酸化チタン２０ｋｇを加え、最後に高分子改質瀝青の一種である明色改質アスファルト（改質II型相当）を５５ｋｇ加え、180℃加熱下でパグミルミキサーで混合して実施例１の舗装材としての明色混合物を得た。
【００３６】
＜比較例１＞
比較例１では、以下のようにして舗装材を調製した
（粗骨材）
愛知県産の珪石をジョークラッシャーで粉砕し、篩い分けして５ｍｍ以上２０ｍｍ未満の区分を粗骨材とした。
（チャート砂）
上記愛知県産のチャートをジョークラッシャー、インパクトクラッシャーで粉砕し、篩い分けして得た2．５ｍｍ未満の区分をスクリーニングスとして採取したチャート砂を細骨材として用いた。このチャート砂（細骨材）の加積通過百分率をＪＩＳ Ａ 1102骨材のふるい分け試験方法によって測定した結果、図１に示すように、０．６ｍｍの加積通過百分率が３８．１％であった。
【００３７】
（舗装材の調製）
180℃以上に加熱された粗骨材595ｋｇ及びチャート砂315ｋｇを用意し、さらに添加材として石粉70ｋｇ及び酸化チタン20ｋｇを加え、最後に明色改質アスファルト（改質II型相当）を66ｋｇ添加し、180℃の加熱下でパグミルミキサーで混合して比較例１の舗装材としての明色混合物を得た。
【００３８】
＜比較例２＞
比較例２では、チャート砂として０．６ｍｍの加積通過百分率が４１．９％のものを使用した。その他の条件は比較例１と同様であり、説明を省略する。
【００３９】
＜比較例３＞
比較例３では、チャート砂として０．６ｍｍの加積通過百分率が４６．１％のものを使用した。その他の条件は比較例１と同様であり、説明を省略する。
【００４０】
＜比較例４＞
比較例４では、チャート砂として０．６ｍｍの加積通過百分率が５６．２％のものを使用した。その他の条件は比較例１と同様であり、説明を省略する。
【００４１】
＜比較例５＞
比較例５の舗装材は粗骨材および細骨材ともに硬質砂岩を用いたものであり、以下のようにして調製した
（粗骨材）
岐阜県産の硬質砂岩をジョークラッシャーで粉砕し、篩い分けして５ｍｍ以上２０ｍｍ未満の区分を粗骨材とした。
（スクリーニングス）
上記岐阜県産の硬質砂岩をジョークラッシャー、インパクトクラッシャーで粉砕し、篩い分けして得た2．５ｍｍ未満の区分を採取したものをスクリーニングスとして用いた。このスクリーニングスの加積通過百分率をＪＩＳ Ａ 1102骨材のふるい分け試験方法によって測定した結果、図１に示すように、０．６ｍｍの加積通過百分率が４０．２％であった。
【００４２】
（舗装材の調製）
180℃以上に加熱された粗骨材550ｋｇ及びスクリーニングス400ｋｇを主骨材とし、次いで添加材として石粉を50ｋｇ添加し、さらにアスファルト改質材（改質II型相当）を50ｋｇ添加し、180℃加熱下でパグミルミキサーで混合して比較例５の舗装材としての普通骨材アスファルト混合物を得た。
【００４３】
[耐流動性の評価]
以上のようにして調製した実施例１及び比較例１〜４の舗装材について、耐流動性をＤＳ値で評価した。その結果表２及び図２に示すように、実施例１のＤＳ値は比較例１〜４のＤＳ値と比べて、極めて大きな値となり、重交通に対する耐久性が向上することが分かった。実施例１で用いたチャートからなる細骨材は、0.6mmの加積通過百分率が６５．７％であり、図２に示すように、ＪＩＳ Ａ ５００１の規格から大きく外れており、このような粒度の細骨材を用いることにより、耐流動性を著しく高められることが分かった。
【００４４】
【表２】
0005409195.tif 000003
【００４５】
＜舗装道路の施工＞
以上のようにして得た実施例１及び比較例5の舗装材を用い、実際に道路に舗装を施した。施工方法は以下のとおりである。
すなわち、舗装材を10ｔダンプカーにて施工現場に搬入し、フィニシャーを用いて敷き均した。転圧は舗装材が120℃〜110℃に低下した時点でマカダムローラを用い所定の厚さ、密度となるよう所定回数転圧した。さらにタイヤローラにて表面が均一になるよう転圧して高熱伝導性舗装が完成し、60℃となった時点で交通開放した。
【００４６】
＜評  価＞
以上のようにして建設した舗装道路について、動的安定度をホイルトラッキングイ試験によって測定した。すなわち、60℃の試験室内で輪荷重７０ｋｇのホイールをトラッキングし45分から６０分の測定値を用いることによって動的安定性を求めた。その結果を表3に示すように、硬質砂岩骨材を用いた比較例５の舗装道路と同等の、優れた耐久性を得られることが分かった。
【００４７】
【表３】
0005409195.tif 000004
【００４８】
上記実施例１〜４では、粗骨材として珪石を用いたが、これに替えてチャートを粗骨材として用いることもできることは、舗装分野の技術的常識から考え、当然可能なことである。また、チャートを粗骨材とすれば、さらに舗装体の熱伝導率を高めることができるため、さらに熱伝導率に優れた舗装体とすることができる。また、未利用資源であるチャートの資源化にもつながり、舗装材を安価に提供することもできる。
【００４９】
[熱伝導率の評価]
実施例１で用いたチャート細骨材及び比較例5で用いた硬質砂岩細骨材を使って、各種のバインダーを用いて舗装体を作成し、その熱伝導率を測定した。細骨材及び粗骨材およびバインダーの割合は、実施例１及び比較例5と同様であり、説明を省略する。結果を表4に示す。この表から分かるように、バインダーの種類に係らず、熱伝導率は骨材の種類によって、ほぼ決定され、チャート細骨材、およびチャート粗骨材、珪石骨材を用いれば、優れた熱伝導率が確保できることが分かる。チャートは前述の表１に示したように硬質砂岩等、骨材に良く用いられている骨材に比べて熱伝導率に優れているため、表面の熱を深さ方向に迅速に逃がすことができる。
【００５０】
【表４】
0005409195.tif 000005
【００５１】
この発明は、上記発明の実施例の説明に何ら限定されるものではない。特許請求の範囲の記載を逸脱せず、当業者が容易に想到できる範囲で種々の変形態様もこの発明に含まれる。
【産業上の利用可能性】
【００５２】
本発明の舗装体は、動的安定度及び熱伝導率に優れており、交通量の多い道路や橋の舗装に好適に用いることができる。
【図１】
0005409195.tif 000006
【図２】
0005409195.tif 000007